Brevet FR2668159A1 — publié le 19920424

Ces compositions réticulables peuvent être mises en forme par extrusion, extrusion-soufflage ou injection puis réticulées par chauffage en présence d'eau. L'invention concerne le domaine des polyéthylènes réticulés utilisables pour former diverses pièces telles que des profilés, des tubes, des conteneurs (réservoirs ou flacons), des pièces injectées, des feuilles, des films, etc La réticulation confère aux pièces réalisées à partir de ces matériaux des propriétés mécaniques (tenue au fluage, résistance aux chocs) et physico-chimiques (résistance aux gaz sous-pression, insolubilité dans les hydrocarbures) supérieures à celle que l'on observe pour les mêmes pièces réalisées à partir de polyéthylénes non réticulés. Différents modes de réticulation du polyéthylène ont été décrits dans l'art antérieur. On connait par exemple la réticulation par irradiation sous rayonnement Ce type de traitement est réalisé à température ambiante et la dose de rayonnement est liée au taux de réticulation recherché Toutefois, la profondeur de pénétration du rayonnement dans le matériau limite l'épaisseur des objets réticulés par ce procédé à quelques millimètres environ. On connait également la réticulation par peroxyde, qui nécessite un mélange préalable du polyêthylène de base avec un amorceur radicalaire judicieusement choisi et éventuellement des additifs, puis la transformation du mélange en extrudeuse, par exemple à une température inférieure à la température de décomposition du peroxyde, et enfin la réticulation en continu de l'objet à la température de décomposition du peroxyde, dans un four sous azote ou sous vapeur d'eau ou encore dans un bain de sel fondu Ce procédé s'applique bien à la réticulation du polyéthyléne basse densité qui s'extrude à des températures de l'ordre de 140 C, qui permettent d'éviter la décomposition du peroxyde dans l'extrudeuse, la réticu- , 1 lation vers 180 C environ étant ensuite assez rapide Par contre, la réticulation des objets en polyéthylène haute densité requiert des peroxydes stables vers 1801 C (températures usuelles d'extrusion des P Ehd) et qui se décomposent ensuite vers 2500 C environ pour initier la réticulation Ces températures plus élevées posent parfois des problèmes de maintien des installations à ces températures, de consommation d'énergie et de dégradation éventuelle des objets lorsque les épaisseurs sont importantes et nécessitent des températures élevées en paroi pour accroître la diffusion de la chaleur nécessaire à la décomposition du peroxyde dans l'épaisseur. On connait enfin le procédé de réticulation dit "au silane" qui consiste, dans une première étape, à greffer du vinyltrié- thoxysilane sur du polyéthylène en présence de peroxyde, par exemple lors d'une opération de granulation, puis à mettre en forme le polyéthylène silane mélangé à un catalyseur d'hydrolyse (par exemple le dibutyl-dilaurate d'étain) des groupements silanol, par exemple lors d'une extrusion ou d'une injection Enfin, la mise en contact du produit transformé avec de l'eau liquide ou de la vapeur d'eau vers 90 'C, conduit à une hydrolyse des groupements Si-O-CH 3 et à une condensation selon les réactions suivantes: ( > t OCH 3 OCH 3 (OCH 3)2 Ce procédé s'applique aussi bien au polyéthylènes basse densité qu'aux polyéthylènes haute densité La vitesse de réticulation dépend de la teneur en catalyseur, des conditions d'hydrolyse (teneur en eau, température) et surtout de l'épaisseur de la pièce. La diffusion de l'eau dans la pièce en polyéthylène greffé silane est en effet lente même à 950 C et les durées de réticulation varient en première approximation avec le carré de l'épaisseur de la pièce Des temps de l'ordre de quelques jours à I ou 2 semaines peuvent être nécessaires pour réticuler des pièces dont 1 'épaisseur est de 5 à mm. Les produits ainsi fabriqués ont une perméabilité aux hydrocarbures trop élevée: elle est du même ordre que celle des polyéthylènes non réticulés. Pour augmenter la vitesse de réticulation des polyéthylènes greffés au silane, il est possible d'augmenter les teneurs en catalyseur mais, au delà d'un certain seuil, le catalyseur n'influe plus sur la cinétique de réaction De même, une augmentation de la température ou du degré d'humidité accroît la vitesse de réaction C'est pourquoi les installations industrielles de réticulation des polyéthylènes greffés au silane fonctionnent à 90 ou 950 C avec soit de l'eau liquide, soit de la vapeur d'eau saturée. Dans ces conditions, une augmentation de l'humidité relative n'est plus possible et une augmentation de la température nécessiterait d'implanter des autoclaves sous pression pour des températures ne pouvant dépasser 110 à 130 C environ selon la température de fusion du polyéthylène Le gain sur la vitesse de réticulation serait alors faible en regard des investissements nécessaires. Augmenter la vitesse de réticulation peut également se faire en augmentant la vitesse de diffusion de l'eau dans l'épaisseur de la pièce On connait par exemple le brevet DE 2444829 qui décrit l'incorporation au polyéthylène greffé au silane de composés susceptibles de générer de l'eau par réaction chimique des acides provenant de la décomposition du peroxyde sur de l'oxyde de zinc Zn O On connait également des procédés dans lesquels on incorpore directement l'eau dans la composition sous forme d'eau liquide ou de sulfate de calcium hydraté (BE 901 442), ou de trihydroxyde d'aluminum hydraté (US 4549 041) Ces procédés sont généralement utilisés pour fabriquer des mousses de polyéthylène réticulé silane par vaporisation et expansion de l'eau présente sur les hydrates Ces procédés s'appliquent mal à la réalisation de pièces massives, car l'eau générée dans les outillages de transformation est susceptibles de réagir immédiatement avec le polyéthylène silane et de conduire à une réticulation prématurée dans les outillages de transformation, produisant en conséquence des objets de moindre qualité (dégradation du gel sous cisaillement), dans des conditions de transformation délicates à maîtriser De plus, les produits sont fragilisés par la présence des hétérogénéités inorganiques et présentent par ailleurs des perméabilités aux hydrocarbures élevées, du même ordre de grandeur que celles d'un polyéthylène réticulé con ventionnel. Les références précédentes, représentatives de l'état actuel des développements industriels dans le domaine de la réticulation des polyéthylènes, montrent l'intérêt de pouvoir posséder une formulation qui permettrait: un contrôle de la réticulation dans les outils de transformation et donc la possibilité de réaliser des pièces de forte épaisseur; et une cinétique de réticulation rapide en présence d'humidité et donc une réduction du temps et des coûts de cette opération. L'invention propose une telle composition réticulable, à base de polyéthylène, caractérisée d'une manière générale en ce qu'elle comprend une proportion majeure, par exemple de 65 à 95 % en poids, d'au moins un polymère (a) choisi parmi les polyéthylènes greffés silane (qui pourront être désignés dans la suite en abrégé par PERS pour polyéthylène réticulable silane), ou d'au moins un copolymére éthylène-triéthoxyvinylsilane, et une proportion mineure, par exemple de 4 à 25 % en poids, d'au moins un polymère (b) choisi parmi les polymères hydrophiles incompatibles avec le polymère (a), une faible proportion, par exemple de 1 à 10 % en poids, d'au moins un polymère (c) choisi parmi les copolymères et les terpolymères à base d'éthylène susceptibles de réagir chimiquement avec ledit polymère (b) (par exemple lors de la transformation par extrusion) et une pro- portion catalytique, par exemple de 0 001 à 0 3 % en poids, d'au moins un catalyseur d'hydrolyse (d). Le polymère (a) peut consister en un polyéthylène de haute, moyenne ou basse densité, par exemple de 0,92 à 0,97, ayant un indice de fusion de 0,1 à 400 (déterminé selon la norme ASTM D-1238), sur lequel est greffé au moins un monomère silané répondant à la formule générale: OR 1 CH 2 = CH-Si-OR 2 R 3 OR dans laquelle R 1, R 2 et R 3, identiques ou différents, représentent chacun un radical alkyle renfermant de 1 à 22 atomes de carbone Comme exemples de silanes de ce type, on peut citer le vinyltriéthoxysilane et le vinyltriméthoxysilane. Le greffage peut être réalisé selon des procédés usuels tels que le procédé SIOPLAS développé par la Société DOW-CORNING et dans lequel un mélange de polyéthylène, peroxyde et vinyltriéthoxysilane est introduit dans la trémie de l'extrudeuse préparant des granulés de PE greffé silane; le procédé MONOSIL, développé par la Société MAILLEFER et dans lequel le greffage du vinyltriéthoxysilane est réalisé par injection du peroxyde et du vinyltriéthoxysilane à l'état fondu dans le fourreau de la vis d'extrusion du PE à greffer. Le polymère hydrophile (b), incompatible avec les polymères d'éthylène peut être choisi parmi: les polyamides usuels tels que ceux désignés pour P An (avec N de 4 à 12) et P Apq (avec p et q de 4 à 10) et les divers copolyamides associés; Pq les alcools polyvinyliques dérivés de l'acétate de vinyle dont le degré d'hydrolyse des motifs esters est de 80 à 99,8 %; et les copolymères éthylène-alcool vinylique, en particulier ceux dont la proportion de motifs dérivés de l'éthylène (-CH 2-CH 2-) est inférieure à % et dont l'indice de fusion (ASTM D-1238) est de 1 à 5. Le polymère (c) des compositions de 1 'invention peut être choisi parmi les copolymères formés à partir (i) d'éthylène et (ii) d'un acide ou un ester monocarboxylique aliphatique à insaturation éthylénique, tel que par exemple l'acide acrylique ou l'acide méthacrylique ou leurs esters d'alkyle de 1 à 22 atomes de carbone ou d'un acide, ou ester ou anhydride d'acide dicarboxylique aliphatique à insaturation éthylénique, tel que par exemple l'acide fumarique ou l'anhydride maléque Le polymère (c) peut encore être choisi parmi les terpolymères (statistiques, séquencés ou "à peignes") formés à partir d'éthylène, d'un acrylate ou méthacrylate d'alkyle de 1 à 22, de préférence de I à 8, atomes de carbone, et d'anhydride maléTque ou d'acide acrylique ou méthacrylique. Des polymères particulièrement avantageux, aussi bien copolymères que terpolymères, peuvent être ceux dont la formule générale est la suivante: CH 2CH 2 2 CH 2 -CR 4 i r CH CH +C-C 2 2 2 1 5 1 I I t i L t COO Rl J( avec x + y + z = 1 x = 0,99 à 0,50 y = O à 0,40 z = 0,01 à 0,1 R 4 H ou CH 3 R = alkyle de C 1 à C 22, de préférence de C 1 à C 8 Le catalyseur d'hydrolyse (d) introduit dans les compositions de l'invention est en général le dibutyl-dilaurate d'étain. Un des avantages des compositions de l'invention est précisément qu'elles acceptent l'introduction en quantité importante d'un catalyseur de réticulation qui accélère l'hydrolyse de l'objet réalisé, tout en permettant un contrôle de la réticulation du PERS lors de la transformation. Dans leur utilisation en vue de la réalisation d'objets formés tels que par exemple des profilés, des tubes, des conteneurs, des feuilles, des films, de pièces injectées, etc, les compositions réticulables de l'invention telles que décrites plus haut, sont mises en oeuvre à des températures supérieures au point de fusion le plus élevé de leurs différents constituants, par exemple à des températures de 140 à 2600 C, par des techniques conventionnelles de transformation telles que l'extrusion, l'extrusion-soufflage ou l'injection. Après transformation, la réticulation par hydrolyse du matériau est effectuée en présence d'eau liquide ou vapeur à une température de 70 à 105 'C Le mécanisme de l'hydrolyse met vraisembla- blement en jeu l'eau formée par la réaction du polymère hydrophile (b) avec le polyéthylène greffé silane. Quoi qu'il en soit, cette réticulation présente une cinétique plus rapide que celle des polyéthylènes réticulables silanés (PERS) conventionnels Il est alors possible de réticuler dans des temps raisonnables des objets ayant une épaisseur relativement importante (jusqu'à environ 20 mm) Les objets ainsi réalisés, à partir des compositions de l'invention, présentent un certain nombre de propriétés améliorées, plus particulièrement l'aptitude à la transformation l'imperméabilité aux hydrocarbures liquides ou gazeux de bonnes propriétés mécaniques, et une bonne tenue au vieillissement en milieu hydrocarbure dans des conditions sévères. Les exemples suivants illustrent l'invention sans la li- miter. Dans ces exemples, on a préparé plusieurs compositions que l'on a soumises à des opérations de transformation (extrusion ou mélange interne) et à des traitements (hydrolyse), comme il sera précisé ci-après Sur les matériaux obtenus, on a effectué diverses déterminations pour en évaluer les propriétés. Les compositions présentées sous les références 1 à 8, 10, 12 et 13 sont étudiées à titre comparatif; les compositions 9, 11, 14 et 15 illustrent l'invention. Les compositions pondérales des formulations étudiées sont données dans les différents tableaux présentés, dans lesquels PERS, PA 6 PA 1 1, catalyseur et EAM ont les significations ci-après PERS désigne un polyéthylène greffé silane commercialisé par la société ALPHACAN. PA 6 désigne un polyamide 6 commercialisé par la société RHONE-POULENC CHIMIE sous la référence PA 6 C 216 (marque déposée). PA I désigne un polyamide 11 commercialisé par la société ATOCHEM sous la référence RILSAN BESNO (marque déposée). CH désigne le catalyseur d'hydrolyse qui consiste en un mélange maître contenant 90 % en poids d'éthylène et 10 % en poids de dibutyl- dilaurate d'étain; EAM désigne un terpolymère éthylène ( 89 % en poids) acrylate d'éthyle ( 8 % en poids) anhydride maléTque ( 3 % en poids), commer- cialisé par la société ATOCHEM sous la référence LOTADER 2200 (marque déposée). EXEMPLE 1 Tableau 1 1 I FORMULATION ITGT I TGH (%) Temps IRéf l I d'immersion I (proportion en % poids) l(%) (H 20, 70 C) (heure) 1 PERS 30 50 après 530 2 PERS-CH( 0,5) 55 70 après 7 3 PERS-CH(l) 60 70 après 7 4 PERS-CH( 2) 64 70 après 7 PERS-PA 6 ( 10) 20 40 après 7 6 I PERS-PA 6 ( 10)-CH( 2) 35 70 après 7 7 PERS-PA 6 ( 20)-CH( 2) 40 70 après 7 8 PERS-PA 6 ( 16)-CH( 2)I 35 70 après 7 -EAM( 2,5) I 9 I PERS-PA 11 ( 16)-CH( 2) J 30 70 après 7 -EAM( 2,5) On a préparé les formulations indiquée au tableau 1. 1 à 9 dont la composition est Chaque formulation est malaxée en mélangeur interne (Appareil "RHEOCORD HAAKE" marque déposée) à une température de 260 C sous une vitesse de rotation de 32 tours/minute. Le taux de gel après transformation (TGT en %) déterminé après 5 minutes de malaxage et le taux de gel après hydrolyse (TGH %) déterminé après immersion dans l'eau à 70 'C pendant un temps t de la formulation après transformation rendent compte de la réticulation de la composition aux stades considérés. Les taux de gel sont déterminés par extraction dans le xylène selon une méthode dérivée de ASTM D-2765 qui prévoit la pesée de 0,300 g d'échantillon dans un filtre métallique plissée; l'immersion dans du xylène à l'échantillon ( 140 C) pendant 7 heures; le séchage sous vide et la pesée du résidu et le calcul du taux de gel selon la relation TG = (% résidu % PI) / % PS o Pl et PS représentent respectivement le poids de la phase insoluble et de la phase soluble initiales dans l'échantillon examiné. Le PERS après transformation a une cinétique de réticulation très lente en présence d'eau (référence 1) L'incorporation de dibutyldilaurate d'étain au PERS accélère la cinétique de réticulation en présence d'eau puisque après 7 heures d'immersion à 70 'C le taux de gel atteint 70 % qui est le maximum accessible à ce type de composition (références 2 à 4). Ces formulations montrent cependant après transformation un taux de gel (TGT) élevé et fonction croissante de la teneur en catalyseur On observe donc une réticulation importante pendant la transformation qui, non contrôlée, peut être préjudiciable pour les outils de transformation et la qualité des objets fabriqués. Les formulations PERS-PA-Catalyseur (références 6 à 9) présentent après transformation un taux de réticulation (TGT) plus faible que les formulations conventionnelles PERS-Catalyseur (comparer notamment avec la formulation 4) On observe d'autre part que dans les mêmes conditions de réticulation en présence d'eau à 70 C, le degré de réticulation du PERS dans des mélanges PERS-PA-Catalyseur est égal à l'optimum accessible. La présence du polyamide inhibe donc l'action du catalyseur lors de la transformation, tout en maintenant une cinétique de réticulation rapide et complète dans l'eau Le même type d'obser vation peut être fait sur les essais référencés 8 et 9 réalisés en in- corporant aux mélanges des terpolymères destinés à en améliorer les propriétés mécaniques. EXEMPLE 2 On a déterminé les propriétés mécaniques en traction à 200 C d'éprouvettes prélevées sur des tubes préparés par extrusion sur une extrudeuse TROESTER équipée d'une vis de type TS 45 Les extrusions ont été réalisées à 240 C avec une vitesse de vis de 10 tours/minutes, la filière de tube utilisée a un diamètre extérieur de 42 mm et un entrefer de 3 mm Les conditions de réticulation sont les mêmes que dans l'exemple 1 (à savoir immersion dans l'eau à 700 C pendant 7 heures). Les éprouvettes de traction de type ASTM 4 sont découpées à l'emportepièce dans les tubes dans le sens longitudinal Les essais de traction sont réalisés à 20 'C selon la norme ASTM D 638 (ou NF T 51034). les résultats obtenus sont donnés au tableau 2. Tableau 2 IRéfl FORMULATION I Modulel Seuil J rupture j TGT J TGH I j j(proportions en %)j J S i c 1 I 1 J I J I(M Pa) J(M Pa) J(%)I(M Pa)l(%)(%) (%) 4 J PERS CH ( 2) j 400 1 20 17 1 17 13001 60 1 70 12 J PERS-P All( 30) 450 | 20 118 1 16 170 I 35 1 70 JJ CH ( 2) I 11 J PERS-PA 11 ( 30) I I 1 I CH ( 2) J 530 1 23 25 1 24 2601 30 1 70 EAM ( 2,5) J I J J J J J PERS-PA 11 ( 16) J 430 J 18 118 1 15 155 1 35 J 70 1 J J CH ( 2) J J J J J J J J 9 J PERS-P All( 16) J J J J J J J J J J CH ( 2) 1 450 1 20 j 20 1 20 13001 30 1 70 j J EAM ( 2,5) J Les résultats figurant au les observations de l'exemple 1. tabl I 1 eau 2 confirment tout apparaît ensuite que troduction de terpolymère éthylène-acrylate d'éthyle-anhydride maléique, sans réduire le taux de gel après hydrolyse 7 heures à 70 C dans l'eau, réduit encore le taux de gel après transformation, ce qui est favorable pour extruder dans de meilleures conditions. I 1 apparait également que les propriétés mécaniques des formulations préparées avec 16 et 30 % en polyamide en présence de terpolymére sont sensiblement améliorées Globalement ces formulations présentent le meilleur compromis entre l'aptitude à la transformation et les propriétés mécaniques en traction. d'abord 1 'in- EXEMPLE 3 A partir des formulations référencées 4, 11 et 12 on a préparé des pièces extrudées dont on a soumis des éprouvettes à un vieillissement dans des conditions choisies pour représenter un milieu pétrolier assez sévère Les éprouvettes sont placées tour à tour en milieu liquide: pétrole, sous atmosphère d'azote pendant une première période (A) d'une semaine, puis en milieu gazeux: méthane pendant une seconde période (B) d'une semaine et ainsi de suite. Au début de chaque semaine A, le milieu est maintenu à une température de 100 "C et à une pression de 100 bars ( 10 M Pa) Au bout d'environ 50 heures, on fait subir à la pression 10 cycles de dépression/compression entre 100 bars ( 10 M Pa) et 0, sur une période d'environ 12 heures. Après environ 110 heures, la pression est ramenée à O et on abaisse la température progressivement à 200 C A la fin de la semaine A (après 168 heures), on vidange le pétrole et on introduit le méthane Au début de la semaine B ( 2 ème période de 168 heures) le milieu (méthane) est à nouveau porté à 1000 C et à une pression de 100 bars ( 10 M Pa) Au bout d'environ 50 heures, on fait encore subir au milieu 10 cycles de dépression/compression entre 100 bars et 0, sur une période d'environ 12 heures Après environ 110 heures, on ramène la surpression à O et on abaisse la température progressivement jusqu'à environ 200 C. On peut alors recommencer un cycle comprenant une semaine A et une semaine B. A la fin du dernier cycle, les éprouvettes sont prélevées. On en observe l'aspect et on détermine leur absorption de fluide par pesée (absorption relative:A %). Les résultats obtenus avec des éprouvettes de matériaux réalisées à partir des formulations 4, 11, 12 sont donnés au tableau 3 ci-après, ainsi que ceux obtenu avec un polyéthylène non réticulé de densité 0,950 (réf 13) Tableau 3 IRéf 200 heures 600 heures l à ^ % Remarques A Remarques I cloques t 12 12 2 surface boursoufflée 12 0 Déterioration I I il 12 0 RAS 12 0 RAS T I 4 14 RAS 15 RAS I I 13 15 RAS 27 Déterioration I Il apparaît clairement dans cet essai très sévère que le terpolymère introduit dans la formulation 11 améliore la cohérence du matériau qui n'est alors plus sensible, dans ces conditions d'essais, au phénomène de décompression explosive. EXEMPLE 4 Sur des échantillons prélevés dans des tubes extrudés et réticulés dans les conditions décrites à l'exemple 2 à partir des for- mulations décrites au tableau 4, on a effectué des mesures de perméabilité au n-heptane à 500 C. Tableau 4 lRéfl FORMULATION I Per i (proportions en % poids)i (g PERS-CH ( 2) PERS-PA 11 ( 16)-CH EAM ( 2,5) PERS-PA 11 ( 20)-CH EAM ( 2,5) PERS-PA 11 ( 25)-CH EAM ( 2,5) PERS-PA 11 ( 30)-CH EAM ( 2,5) ( 2)l ( 2)1 l ( 2)1 ( 2 ( 2)i 1 I -méabilité ITGT ITGH l j/cm sec) I(%) I(%) 7 l O-9 l 60 1 70 1 10-9 1 30 1 70 1 8 10-10 30 1 70 1 2 10-1 O 13 70 1 10-1 l 1 30 170 1 l l l On voit d'après ces résultats que la perméabilité est d'autant plus réduite que la teneur en polyamide (P All) est plus élevée. Les formulations 9, 11, 14 et 15 selon l'invention présentent donc des caractéristiques sensiblement améliorées par rapport à celles de la formulation 4 de référence Ces améliorations concernent d'une part les propriétés physico-chimiques telles que perméabilité, les propriétés mécaniques, d'autre part l'aptitude à la transformation par extrusion caractérisée par TGH-TGT L'introduction de polyamide et de co ou terpolymére selon l'invention semble réduire l'activité du catalyseur aux températures de transformation (réduction de TGT) sans affecter la vitesse et le taux de réticulation par hydrolyse après transformation (maintien de TGH). 1 4 1 I I t 141 I REVENDICATIONS 1 Composition réticulable à base de polyéthylène caractérisée en ce qu'elle comprend: une proportion majeure d'au moins un polymère (a) choisi parmi les polyéthylènes greffés au silane et des copolymères éthylène- triéthoxyvinylsilane; une proportion mineure d'au moins un polymère (b) choisi parmi les polymères hydrophiles incompatibles avec les polymères d'éthylène; une faible proportion d'au moins un polymère (c) choisi parmi les copolymères et les terpolymères à base d'éthylène susceptibles de réagir chimiquement avec ledit polymère (b); et une proportion catalytique d'au moins un catalyseur d'hydrolyse (d). 2 Composition selon la revendication 1, caractérisée en ce que la- dite proportion majeure de (a) est de 60 à 95 % en poids, ladite proportion mineure de (b) est de 5 à 35 % en poids, ladite faible proportion de (c) est de 1 à 7 % en poids et ladite proportion catalytique de (d) est de 0,001 à 0,3 % en poids. 3 Composition selon l'une des revendications 1 et 2, caractérisée en ce que ledit polymère (a) est un polyéthylène de haute, moyenne ou basse densité (densité comprise entre 0,92 et 0,97) ayant un indice de fusion, déterminé par la norme ASTM D-1238, de 0,1 à 400, sur lequel est greffé au moins un monomère silané de formule générale OR 1 CH 2 CH 2 =CH Si OR O Rv dans laquelle R 1, R 2 et R 3, identiques ou différents, représentent chacun un radical alkyle de 1 à 22 atomes de carbone. 4 Composition selon la revendication 3, caractérisée en ce que ledit monomère silané est le triéthoxyvinylsilane ou le triméthoxyvinyl- silane. à Composition selon l'une des revendications 1 à 4, caractérisée en ce que ledit polymère hydrophile (b) incompatible avec les polymères d'éthylène est choisi parmi: les polyamides usuels notés P An, avec N de 4 à 12, et P Apq avec p et q de 4 à 10, et les copolyamides associés; les alcools polyvinyliques dérivés de l'acétate de vinyle dont le degré d'hydrolyse des motifs est de 80 à 99,8 %; et les copolymères éthylène-alcool vinylique 6 Composition selon l'une des revendications 1 à 5, caractérisée en ce que ledit polymère (c) est choisi parmi les copolymères ou terpolymères formés entre (i) 1 'éthylène et (ii) au moins un acide monocarboxylique aliphatique à in- saturation éthylénique ou un ester d'alkyle d'un tel acide, et/ou au moins un acide dicarboxylique ali- phatique à insaturation éthylénique ou un ester d'alkyle ou d'anhydride d'un tel acide. 7 Composition selon la revendication 6, caractérisée en ce que ledit copolymère ou terpolymère répond à la formule: t CH 2 CH 2 txCH 2-CR 4 y CH-CHI COOR Co CO lco dans laquelle x + y + z = 1, x = 0,99 à 0,50, y = O à 0,40, z = 0,01 à 0,1, R 4 = H ou CH 3 et R 5 = alkyle de C 1 à C 22. 8 Composition selon l'une des revendications 1 à 7, caractérisée en ce que ledit catalyseur d'hydrolyse (d) est le dibutyle-dilaurate d'étain. 9 Méthode de réalisation d'objet formés caractérisée en ce que l'on soumet une composition selon l'une des revendications 1 à 8 à une transformation par extrusion, extrusion-soufflage ou injection à une température comprise entre 140 et 2600 C, la composition mise en forme étant ensuite réticulée en présence d'eau en phase liquide ou vapeur à une température comprise entre 70 et 1050 C. Objets formés réalisés par une méthode selon la revendication 9.